(57)【要約】  本発明は、Ｎ−ベンジルエタン−１，２−ジアミン及びＮ，Ｎ’−ジベンジルエタン−１，２−ジアミンを６５／３５〜９５／５の範囲の重量比で含有するエポキシ樹脂用硬化剤に関する。本発明の硬化剤は、簡単に調製可能であり、エポキシ樹脂を薄めるのに特に有効であり、かつ良好な作業性及び長いポットライフを有すると共に、確実かつ意外な程に迅速に硬化し、かつ特に低温条件下においても短時間の後にその上を歩行可能である低排出性エポキシ樹脂製品の製造を可能とする。したがって、特に機械的品質が高く、高い表面品質及び最低限の黄変傾向を有するコーティングをもたらすことが可能である。この種のエポキシ樹脂は、フロアをコーティングするために特に好適である。【特許請求の範囲】
【請求項１】
Ｎ−ベンジルエタン−１，２−ジアミン及びＮ，Ｎ’−ジベンジルエタン−１，２−ジアミンを、６５／３５〜９５／５の範囲のＮ−ベンジルエタン−１，２−ジアミン／Ｎ，Ｎ’−ジベンジルエタン−１，２−ジアミン重量比で含む、エポキシ樹脂用硬化剤。
【請求項２】
前記重量比が、７０／３０〜９０／１０の範囲であることを特徴とする、請求項１に記載の硬化剤。
【請求項３】
Ｎ−ベンジルエタン−１，２−ジアミン及びＮ，Ｎ’−ジベンジルエタン−１，２−ジアミンを、６５／３５〜９５／５、特に７０／３０〜９０／１０の範囲のＮ−ベンジルエタン−１，２−ジアミン／Ｎ，Ｎ’−ジベンジルエタン−１，２−ジアミン重量比で含有する、ベンズアルデヒド及び水素によるエタン−１，２−ジアミンの還元的アルキル化によって得られる反応混合物を含むことを特徴とする、請求項１又は２に記載の硬化剤。
【請求項４】
少なくとも一種のさらなるアミンを含むことを特徴とする、請求項１〜３のいずれか一項に記載の硬化剤。
【請求項５】
前記さらなるアミンは、２，２（４），４−トリメチルヘキサン−１，６−ジアミン、１，２−、１，３−又は１，４−ジアミノシクロヘキサン、１，３−ビス（アミノメチル）シクロヘキサン、１，４−ビス（アミノメチル）シクロヘキサン、ビス（４−アミノシクロヘキシル）メタン、１−アミノ−３−アミノメチル−３，５，５−トリメチルシクロヘキサン、２（４）−メチル−１，３−ジアミノシクロヘキサン、１，３−ビス（アミノメチル）ベンゼン、２００〜５００ｇ／ｍｏｌの範囲の平均分子量Ｍｎを有するポリオキシプロピレンジアミン、３−（３−（ジメチルアミノ）−プロピルアミノ）プロピルアミン、ビス（６−アミノヘキシル）アミン、ジエチレントリアミン、トリエチレンテトラミン、テトラエチレンペンタミン、ペンタエチレンヘキサミン、ジプロピレントリアミン、Ｎ−（２−アミノエチル）プロパン−１，３−ジアミン、Ｎ，Ｎ’−ビス（３−アミノプロピル）エチレンジアミン、これら又はさらなるポリアミンとモノ−又はジエポキシドとの付加物、及びマンニッヒ塩基からなる群から選択されることを特徴とする、請求項４に記載の硬化剤。
【請求項６】
前記さらなるアミンは、１−アミノ−３−アミノメチル−３，５，５−トリメチルシクロヘキサンであることを特徴とする、請求項４又は５に記載の硬化剤。
【請求項７】
前記さらなるアミンは、１，３−ビス（アミノメチル）ベンゼンであることを特徴とする、請求項４又は５に記載の硬化剤。
【請求項８】
前記さらなるアミンは、トリエチレンテトラミン、テトラエチレンペンタミン、ペンタエチレンヘキサミン又はＮ，Ｎ’−ビス（３−アミノプロピル）エチレンジアミンであることを特徴とする、請求項４又は５に記載の硬化剤。
【請求項９】
前記さらなるアミンは、３−（３−（ジメチルアミノ）プロピルアミノ）プロピルアミンであることを特徴とする、請求項４又は５に記載の硬化剤。
【請求項１０】
以下を含むエポキシ樹脂組成物：
−  少なくとも一種のエポキシ樹脂を含む樹脂成分、及び
−  請求項１〜９のいずれか一項に記載の硬化剤を含む硬化剤成分。
【請求項１１】
シンナー、促進剤及び充填材からなる群から選択される少なくとも一種のさらなる構成成分を含むことを特徴とする、請求項１０に記載のエポキシ樹脂組成物。
【請求項１２】
コーティング、プライマー、接着剤、シーラント、封入化合物、注型用樹脂として、又は、繊維複合材料用のマトリックスとしての、請求項１０又は１１に記載のエポキシ樹脂組成物の使用。
【請求項１３】
以下の工程を含む、コーティング法：
（ｉ）請求項１０又は１１に記載のエポキシ樹脂組成物の成分を混合すること、
（ｉｉ）ポットライフ中に混合した前記組成物を基材に適用すること、
続いて、混合した前記組成物を硬化させること。
【請求項１４】
以下の工程を含む、結合方法：
（ｉ）請求項１０又は１１に記載のエポキシ樹脂組成物の成分を混合すること、
（ｉｉ）ポットライフ中に、混合した前記組成物を、
−  互いに結合すべき基材の少なくとも一方に適用し、かつ前記基材を接合してオープンタイム内に結合を形成すること、又は、
−  ２つ又はそれを超える基材間のキャビティ又は隙間に適用し、かつ任意選択で前記オープンタイム内に、前記キャビティ又は隙間にアンカーを挿入すること、
続いて、混合した前記組成物を硬化させること。
【請求項１５】
請求項１２に記載の使用、又は請求項１３若しくは１４に記載の方法により得られる物品。
【発明の詳細な説明】
【技術分野】
【０００１】
エポキシ樹脂、エポキシ樹脂組成物用の硬化剤、及び、特にコーティングとしてのその使用。
【背景技術】
【０００２】
エポキシ樹脂系コーティングが建築業において広く用いられている。これらは液体樹脂と硬化剤成分とからなり、塗布に先だって混合され、次いで、約５〜３５℃の範囲内の周囲温度で硬化して強度及び安定性が高い素材が形成される。このようなエポキシ樹脂コーティングはヘーズ、斑点、粗度又は粘着性などの表面欠陥に対する傾向を有し、これは「ブラッシング」とも呼ばれる。ブラッシングは、空気中の二酸化炭素（ＣＯ２）と塩を形成する硬化剤成分中に存在するアミンにより引き起こされ、特に高い湿度及び低い温度で生じる。特に、フロアコーティングなどの審美的な要求がなされるコーティング用途においては、ブラッシング−関連表面欠陥の発生はきわめて不利益であり、通常は、欠陥個所又は多くの場合コーティング全体の面倒な補修又は上塗りが必要である。
【０００３】
塗布が容易となり、及び、基材表面において良好な濡れ性が得られるよう、シンナーを用いてエポキシ樹脂組成物の粘度が下げられる。同時に、シンナーはまた、ブラッシングの影響の受けやすさをも低減させる。ベンジルアルコールなどの通例用いられるシンナーは揮発性の化合物（ＶＯＣ又はＳＶＯＣ）であって、硬化に際して高分子マトリックス中に取り込まれることはなく、それ故、排出される結果となり得る。消費者による需要が高まっている低排出製品について、これは、シンナーを少量でしか使用し得ないか、又は、まったく使用し得ないことを意味する。
【０００４】
ブラッシングを低減するため、反応性希釈剤として、欧州特許第２，９４３，４６４号明細書、国際公開第２０１６／０２３８３９号パンフレット、欧州特許第３，１３８，８６３号明細書又は欧州特許第３，１４４，３３５号明細書に記載されているとおり、硬化剤成分においてアルキル化アミンを用いることが可能である。欧州特許第３，１３８，８６３号明細書に記載されているＮ−ベンジルエタン−１，２−ジアミンが特に好適である。しかしながら、ここで得られるエポキシ樹脂コーティングはさらなる改善が必要である。
【発明の概要】
【発明が解決しようとする課題】
【０００５】
本発明は、従来技術の欠点が克服されており、及び、審美的な要求がなされるコーティング用途に特に好適であるエポキシ樹脂用硬化剤を提供することを目的とする。
【課題を解決するための手段】
【０００６】
この目的は、特にＮ−ベンジルエタン−１，２−ジアミンとＮ，Ｎ’−ジベンジルエタン−１，２−ジアミンとの組み合わせを含む請求項１に記載されている硬化剤によって達成される。本発明の硬化剤は低い粘度を有すると共に、エポキシ樹脂組成物の特に良好な低粘稠化をもたらし、これは、低排出性の形態で配合可能であり、且つ、それにもかかわらず、コーティングとして良好な加工性を有することを意味する。本発明の硬化剤はさらに、特に８℃／８０％相対湿度などの高湿及び低温条件下においても、意外な程に迅速な硬化性を実現する。その結果、本コーティングは、典型的には塗布後最初の２４時間以内といった短時間の後においてもその上を歩行可能であり、及び、例えば再コーティング又はシーリングといったさらなる加工が可能である。また、本発明の硬化剤は、最終的に、硬化したコーティングの表面品質において特に良好な結果を達成する。
【０００７】
Ｎ−ベンジルエタン−１，２−ジアミンを単独で使用した場合と比して、Ｎ，Ｎ’−ジベンジルエタン−１，２−ジアミンを特許請求に係る重量比で追加的に用いることで、標準気象条件下（２３℃／５０％の相対湿度）における最終的な硬度又は硬化性において明確な機能障害をまったく伴うことなく、高湿及び低温条件下におけるより速い硬化及び高い表面品質、並びに、より良好な加工性がもたらされる。Ｎ，Ｎ’−ジベンジルエタン−１，２−ジアミンの官能性の低さによって、明らかに遅い硬化及び低い最終硬度が予期されるために、これは特に意外である。
【０００８】
本発明の硬化剤は、特に、ベンズアルデヒド及び水素を伴うエタン−１，２−ジアミンの還元性アルキル化を介することにより、調製が容易である。これは、エポキシ樹脂の特に良好な低粘稠化をもたらすと共に、良好な加工性及び長いポットライフを有し、特に高湿及び低温条件下においても確実且つ意外な程に迅速に硬化してすぐにその上を歩行することが可能である低排出性エポキシ樹脂生成物をもたらす。これは、特に高い表面品質及び低い黄変に対する傾向を有する高い機械的品質のコーティングをもたらす。このようなエポキシ樹脂生成物は、フロア用のコーティングとして特に好適である。
【０００９】
本発明のさらなる態様は、さらなる独立請求項の主題である。本発明の特に好ましい実施形態は、従属請求項の主題である。
【発明を実施するための形態】
【００１０】
本発明は、Ｎ−ベンジルエタン−１，２−ジアミン及びＮ，Ｎ’−ジベンジルエタン−１，２−ジアミンを、６５／３５〜９５／５の範囲のＮ−ベンジルエタン−１，２−ジアミン／Ｎ，Ｎ’−ジベンジルエタン−１，２−ジアミン重量比で含むエポキシ樹脂用硬化剤を提供する。
【００１１】
「第一級アミノ基」とは、１個の有機ラジカルに結合すると共に２個の水素原子を有するアミノ基を指し；「第二級アミノ基」とは、一緒になって環の一部でもあり得る２個の有機ラジカルに結合すると共に１個の水素原子を有するアミノ基を指し；及び、「第三級アミノ基」とは、その２個又は３個が１つ以上の環の一部でもあり得る３個の有機ラジカルに結合すると共に水素原子をまったく有さないアミノ基を指す。
【００１２】
「アミン水素」とは、第一級及び第二級アミノ基の水素原子を指す。
【００１３】
「アミン水素換算重量」とは、１モル当量のアミン水素を含有するアミン又はアミン含有組成物の質量を指す。
【００１４】
ポリアミン又はポリエポキシドなどの「ポリ」から始まる物質名は、形式的な意味で、１分子当たり、その名称中に現れる官能基を２個以上含有する物質を指す。
【００１５】
「シンナー」とは、エポキシ樹脂中に可溶であり、粘度を低減させ、及び、硬化プロセス中においてエポキシ樹脂ポリマーに化学的に取り込まれない物質を指す。
【００１６】
「分子量」は、分子のモル質量（ｇ／ｍｏｌ）を指す。「平均分子量」は、オリゴマー系又は高分子分子の多分散混合物の数平均Ｍｎを指し、これは、典型的には、標準としてのポリスチレンに対してゲルパーミエーションクロマトグラフィ（ＧＰＣ）により測定される。
【００１７】
「ポットライフ」とは、エポキシ樹脂組成物が加工性である期間、すなわち、成分を混合してから、十分に易流動性状態にあって基材の表面を濡らすことが可能である混合組成物の塗布までの間の可能な限り最長の時間を指す。
【００１８】
接着剤の「オープンタイム」とは、接着剤の塗布と、結合されるべき部品の接続との間における、粘着性の結合が可能である最長の期間を指す。
【００１９】
「室温」とは、２３℃の温度を指す。
【００２０】
好ましくは、硬化剤は水性ではない。これは特に、１０重量％未満、好ましくは５重量％未満、より好ましくは２．５重量％未満の水を含有する。このような硬化剤は非乳化エポキシ樹脂の硬化に特に好適であり、きわめて疎水性で安定な素材が得られる。
【００２１】
硬化剤は、Ｎ，Ｎ−ジベンジルエタン−１，２−ジアミン、すなわち、１個の第三級及び１個の第一級アミノ基を有するジアミンをほとんど含んでいないことが好ましい。好ましくは、硬化剤は、Ｎ−ベンジルエタン−１，２−ジアミン及びＮ，Ｎ’−ジベンジルエタン−１，２−ジアミンの総量に基づいて、２重量％未満、より好ましくは１重量％未満、特に０．５重量％未満のＮ，Ｎ−ジベンジルエタン−１，２−ジアミンを含有する。
【００２２】
Ｎ−ベンジルエタン−１，２−ジアミン及びＮ，Ｎ’−ジベンジルエタン−１，２−ジアミンの重量比は、７０／３０〜９０／１０、特に８０／２０〜９０／１０の範囲であることが好ましい。このような硬化剤は、特に、良好な低粘稠化、迅速な硬化性及び高い表面品質の魅力的な組み合わせをもたらす。
【００２３】
Ｎ−ベンジルエタン−１，２−ジアミン及びＮ，Ｎ’−ジベンジルエタン−１，２−ジアミンは、ベンズアルデヒド及び水素を伴うエタン−１，２−ジアミンの還元性アルキル化を介して調製されることが好ましい。
【００２４】
還元性アルキル化は、好適な触媒の存在下で実施されることが好ましい。好ましい触媒は、パラジウム炭素（Ｐｄ／Ｃ）、プラチナ炭素（Ｐｔ／Ｃ）、アダムス触媒又はラネーニッケル、特にパラジウム炭素又はラネーニッケルである。
【００２５】
還元性アルキル化は、圧力装置中において、５〜１５０ｂａｒ、特に１０〜１００ｂａｒの水素圧で実施されることが好ましい。これは、バッチ式プロセス、又は、好ましくは、連続プロセスで実施可能である。
【００２６】
還元性アルキル化は、４０〜１２０℃、特に６０〜１００℃の範囲内の温度で実施されることが好ましい。
【００２７】
Ｎ−ベンジルエタン−１，２−ジアミン及びＮ，Ｎ’−ジベンジルエタン−１，２−ジアミンは、個別に調製され、本発明の硬化剤について適切な重量比でブレンドされ得る。
【００２８】
両方のアミンを含む反応混合物がもたらされる、エタン−１，２−ジアミン及びベンズアルデヒドの特定のモル比で還元的アルキル化を実施することにより、Ｎ−ベンジルエタン−１，２−ジアミン及びＮ，Ｎ’−ジベンジルエタン−１，２−ジアミンを一緒に調製することが好ましい。
【００２９】
エタン−１，２−ジアミン及びベンズアルデヒドのモル比は、より好ましくは、得られる反応混合物におけるＮ−ベンジルエタン−１，２−ジアミン及びＮ，Ｎ’−ジベンジルエタン−１，２−ジアミンの重量比が、本発明の硬化剤におけるものに相当することとなるよう選択される。
【００３０】
エタン−１，２−ジアミン対ベンズアルデヒド（エタン−１，２−ジアミン／ベンズアルデヒド）のモル比は、好ましくは５／１〜１．５／１の範囲、より好ましくは４／１〜２／１の範囲内である。このような反応混合物を、別に調製されたＮ−ベンジルエタン−１，２−ジアミン又はＮ，Ｎ’−ジベンジルエタン−１，２−ジアミンを加える必要性を伴わずに、本発明の硬化剤を直接調製するために用いることが可能である。
【００３１】
本発明の硬化剤はそれ故、Ｎ−ベンジルエタン−１，２−ジアミン及びＮ，Ｎ’−ジベンジルエタン−１，２−ジアミンを含む、ベンズアルデヒド及び水素によるエタン−１，２−ジアミンの還元的アルキル化により得られる反応混合物を、６５／３５〜９５／５、好ましくは７０／３０〜９０／１０、特に８０／２０〜９０／１０の範囲の重量比で含むことが好ましい。
【００３２】
本発明の硬化剤は、少なくとも１種のさらなるアミンを含んでいることが好ましい。
【００３３】
好ましいさらなるアミンは、少なくとも２個、特に少なくとも３個のアミン水素を有する脂肪族、脂環式又はアラリファティック（ａｒａｌｉｐｈａｔｉｃ）ポリアミンであって、特に、２，２−ジメチルプロパン−１，３−ジアミン、ペンタン−１，３−ジアミン（ＤＡＭＰ）、ペンタン−１，５−ジアミン、１，５−ジアミノ−２−メチルペンタン（ＭＰＭＤ）、２−ブチル−２−エチルペンタン−１，５−ジアミン（Ｃ１１ネオジアミン）、ヘキサン−１，６−ジアミン、２，５−ジメチルヘキサン−１，６−ジアミン、２，２（４），４−トリメチルヘキサン−１，６−ジアミン（ＴＭＤ）、ヘプタン−１，７−ジアミン、オクタン−１，８−ジアミン、ノナン−１，９−ジアミン、デカン−１，１０−ジアミン、ウンデカン−１，１１−ジアミン、ドデカン−１，１２−ジアミン、１，２−、１，３−又は１，４−ジアミノシクロヘキサン、１，３−ビス（アミノメチル）シクロヘキサン、１，４−ビス（アミノメチル）シクロヘキサン、ビス（４−アミノシクロヘキシル）メタン、ビス（４−アミノ−３−メチルシクロヘキシル）メタン、ビス（４−アミノ−３−エチルシクロヘキシル）メタン、ビス（４−アミノ−３，５−ジメチルシクロヘキシル）メタン、ビス（４−アミノ−３−エチル−５−メチルシクロヘキシル）メタン、１−アミノ−３−アミノメチル−３，５，５−トリメチルシクロヘキサン（イソホロンジアミン又はＩＰＤＡ）、２（４）−メチル−１，３−ジアミノシクロヘキサン、２，５（２，６）−ビス（アミノメチル）ビシクロ［２．２．１］ヘプタン（ＮＢＤＡ）、３（４），８（９）−ビス（アミノメチル）トリシクロ［５．２．１．０２，６］デカン、１，４−ジアミノ−２，２，６−トリメチルシクロヘキサン（ＴＭＣＤＡ）、メンタン−１，８−ジアミン、３，９−ビス（３−アミノプロピル）−２，４，８，１０−テトラオキソスピロ［５．５］ウンデカン、１，３−ビス（アミノメチル）ベンゼン（ＭＸＤＡ）、１，４−ビス（アミノメチル）ベンゼン、ビス（２−アミノエチル）エーテル、３，６−ジオキサオクタン−１，８−ジアミン、４，７−ジオキサデカン−１，１０−ジアミン、４，７−ジオキサデカン−２，９−ジアミン、４，９−ジオキサドデカン−１，１２−ジアミン、５，８−ジオキサドデカン−３，１０−ジアミン、４，７，１０−トリオキサトリデカン−１，１３−ジアミン、又は、これらのジアミンの高級オリゴマー、ビス（３−アミノプロピル）ポリテトラヒドロフラン又は他のポリテトラヒドロフランジアミン、１，４−ジメチロールシクロヘキサンのプロポキシ化及びその後のアミノ化に由来する脂環式ジアミン含有エーテル基（特にＪｅｆｆａｍｉｎｅ（登録商標）ＲＦＤ−２７０（Ｈｕｎｔｓｍａｎ製）として入手可能であるもの）、又はポリオキシアルキレンジ−又は−トリアミン（特にＪｅｆｆａｍｉｎｅ（登録商標）Ｄ−２３０、Ｊｅｆｆａｍｉｎｅ（登録商標）Ｄ−４００、Ｊｅｆｆａｍｉｎｅ（登録商標）Ｄ−２０００、Ｊｅｆｆａｍｉｎｅ（登録商標）ＥＤＲ−１０４、Ｊｅｆｆａｍｉｎｅ（登録商標）ＥＤＲ−１４８、Ｊｅｆｆａｍｉｎｅ（登録商標）ＥＤＲ−１７６、Ｊｅｆｆａｍｉｎｅ（登録商標）Ｔ−４０３、Ｊｅｆｆａｍｉｎｅ（登録商標）Ｔ−３０００、Ｊｅｆｆａｍｉｎｅ（登録商標）Ｔ−５０００（すべてＨｕｎｔｓｍａｎ製）として入手可能であるもの）、又は、ＢＡＳＦ若しくはＮｉｔｒｏｉｌ製の対応するアミン、２−アミノエチルピペラジン、３−ジメチルアミノプロピルアミン（ＤＭＡＰＡ）、３−（３−（ジメチルアミノ）プロピルアミノ）プロピルアミン（ＤＭＡＰＡＰＡ）、ビス（６−アミノヘキシル）アミン（ＢＨＭＴ）、ジエチレントリアミン（ＤＥＴＡ）、トリエチレンテトラミン（ＴＥＴＡ）、テトラエチレンペンタミン（ＴＥＰＡ）、ペンタエチレンヘキサミン（ＰＥＨＡ）又は線状ポリエチレンアミンの高級同族体、ジプロピレントリアミン（ＤＰＴＡ）、Ｎ−（２−アミノエチル）プロパン−１，３−ジアミン（Ｎ３アミン）、Ｎ，Ｎ’−ビス（３−アミノプロピル）エチレンジアミン（Ｎ４アミン）、Ｎ，Ｎ’−ビス（３−アミノプロピル）−１，４−ジアミノブタン、Ｎ５−（３−アミノプロピル）−２−メチルペンタン−１，５−ジアミン、Ｎ３−（３−アミノペンチル）ペンタン−１，３−ジアミン、Ｎ５−（３−アミノ−１−エチルプロピル）−２−メチルペンタン−１，５−ジアミン、Ｎ，Ｎ’−ビス（３−アミノ−１−エチルプロピル）−２−メチルペンタン−１，５−ジアミン、Ｎ−ベンジルジエチレントリアミン、Ｎ−ベンジルトリエチレンテトラアミン、Ｎ，Ｎ’−ジベンジルトリエチレンテトラアミン、Ｎ”−ベンジル−Ｎ，Ｎ’−ビス（３−アミノプロピル）エチレンジアミン、Ｎ”，Ｎ”’−ジベンジル−Ｎ，Ｎ’−ビス（３−アミノプロピル）エチレンジアミン、Ｎ−ベンジルプロパン−１，２−ジアミン、Ｎ，Ｎ’−ジベンジルプロパン−１，２−ジアミン、Ｎ−ベンジル−１，３−ビス（アミノメチル）ベンゼン、Ｎ，Ｎ’−ジベンジル−１，３−ビス（アミノメチル）ベンゼン、Ｎ−（２−エチルヘキシル）−１，３−ビス（アミノメチル）ベンゼン、Ｎ，Ｎ’−ビス（２−エチルヘキシル）−１，３−ビス（アミノメチル）ベンゼン、スチレン化ＭＸＤＡ（三菱ガス化学株式会社からＧａｓｋａｍｉｎｅ（登録商標）２４０として入手可能）、上記のもの若しくはさらなるポリアミンとエポキシド若しくはエポキシ樹脂との付加物、特に、ジエポキシド若しくはモノエポキシド又はポリアミドアミンとの付加物、特に、モノ−若しくは多塩基性カルボン酸又はそのエステル若しくは無水物、特にダイマー脂肪酸と、化学量論的過剰量で用いられる脂肪族、脂環式又は芳香族ポリアミン、特にポリアルキレンアミン、例えばＤＥＴＡ若しくはＴＥＴＡとの反応生成物、又はマンニッヒ塩基、特にフェンアルカミン、すなわち、フェノール、特にカルダノールと、アルデヒド、特にホルムアルデヒド及びポリアミンとの反応生成物などのものである。
【００３４】
好ましくは、硬化剤は、ＴＭＤ、１，２−、１，３−又は１，４−ジアミノシクロヘキサン、１，３−ビス（アミノメチル）シクロヘキサン、１，４−ビス（アミノメチル）シクロヘキサン、ビス（４−アミノシクロヘキシル）メタン、ＩＰＤＡ、２（４）−メチル−１，３−ジアミノシクロヘキサン、ＭＸＤＡ、２００〜５００ｇ／ｍｏｌの範囲内の平均分子量Ｍｎを有するポリオキシプロピレンジアミン、ＤＭＡＰＡＰＡ、ＢＨＭＴ、ＤＥＴＡ、ＴＥＴＡ、ＴＥＰＡ、ＰＥＨＡ、ＤＰＴＡ、Ｎ３アミン、Ｎ４アミン、これら又はさらなるポリアミンとモノ−又はジエポキシドとの付加物、及びマンニッヒ塩基からなる群から選択される少なくとも１種のさらなるアミンを含む。
【００３５】
これらのうち、ＴＭＤ、１，３−ビス（アミノメチル）シクロヘキサン、ＩＰＤＡ、ＭＸＤＡ、ＤＭＡＰＡＰＡ、ＢＨＭＴ、ＤＥＴＡ、ＴＥＴＡ、ＴＥＰＡ、ＰＥＨＡ、ＤＰＴＡ、Ｎ３アミン、Ｎ４アミン、又は、これらとモノ−若しくはジエポキシドとの付加物、特にこれらとビスフェノールＡ又はビスフェノールＦジグリシジルエーテルとの付加物が好ましい。このようなアミンを追加で用いることにより、特に高い硬度又は特に高いガラス転移温度をもたらすことが可能である。
【００３６】
これらのうち、ＭＰＭＤ又はプロパン−１，２−ジアミンとクレジルグリシジルエーテル、特にオルト−クレジルグリシジルエーテルとの付加物がさらに好ましい。付加物の形成は、クレジルグリシジルエーテルに対する過剰量のＭＰＭＤ又はプロパン−１，２−ジアミンで行われることが好ましく、付加物を形成しなかったアミンは、蒸留によって反応後に除去されることが好ましい。
【００３７】
好ましくは、硬化剤は、上記のさらなるアミンの２種以上の組み合わせを含んでいてもよい。
【００３８】
特に好ましいさらなるアミンはＩＰＤＡである。このような硬化剤は、広く入手可能であり、安価であり、及び、特に高い硬度及びガラス転移温度を有するエポキシ樹脂生成物をもたらす。
【００３９】
特に好ましいさらなるアミンはまた、ＭＸＤＡである。このような硬化剤は、広く入手可能であり、安価であり、及び、特に迅速に硬化すると共に高いガラス転移温度を有するエポキシ樹脂生成物をもたらす。
【００４０】
特に好ましいさらなるアミンはまた、ＴＥＴＡ、ＴＥＰＡ、ＰＥＨＡ又はＮ４アミンである。このような硬化剤は、広く入手可能であり、特に安価であり、並びに、特に迅速な硬化性、高い硬度及び高いガラス転移温度を有するエポキシ樹脂生成物をもたらす。
【００４１】
特に好ましいさらなるアミンはまた、特にエポキシ樹脂接着剤における使用についてＤＭＡＰＡＰＡである。これにより、特に高い強度及び結合力が得られる。
【００４２】
本発明の硬化剤はまた、２種以上のこのようなさらなるアミンを組み合わせで含んでいてもよい。
【００４３】
このようなさらなるアミンは、Ｎ−ベンジルエタン−１，２−ジアミン及びＮ，Ｎ’−ジベンジルエタン−１，２−ジアミン由来のアミン水素１モル当り、０．１〜１０、好ましくは０．２〜５ｍｏｌのさらなるアミン由来のアミン水素が存在するような量で用いられることが好ましい。
【００４４】
硬化剤は、任意選択により、少なくとも１種のシンナーを含む。
【００４５】
キシレン、２−メトキシエタノール、ジメトキシエタノール、２−エトキシエタノール、２−プロポキシエタノール、２−イソプロポキシエタノール、２−ブトキシキシエタノール、２−フェノキシエタノール、２−ベンジルオキシエタノール、ベンジルアルコール、エチレングリコール、エチレングリコールジメチルエーテル、エチレングリコールジエチルエーテル、エチレングリコールジブチルエーテル、エチレングリコールジフェニルエーテル、ジエチレングリコール、ジエチレングリコールモノメチルエーテル、ジエチレングリコールモノエチルエーテル、ジエチレングリコールモノ−ｎ−ブチルエーテル、ジエチレングリコールジメチルエーテル、ジエチレングリコールジエチルエーテル、ジエチレングリコールジ−ｎ−ブチルエーテル、プロピレングリコールブチルエーテル、プロピレングリコールフェニルエーテル、ジプロピレングリコール、ジプロピレングリコールモノメチルエーテル、ジプロピレングリコールジメチルエーテル、ジプロピレングリコールジ−ｎ−ブチルエーテル、ジフェニルメタン、ジイソプロピルナフタレン、鉱油画分、例えばＳｏｌｖｅｓｓｏ（登録商標）グレード（Ｅｘｘｏｎ製）、ｔ−ブチルフェノール、ノニルフェノール、ドデシルフェノール、カルダノール（その主構成成分として３−（８，１１，１４−ペンタデカトリエニル）フェノールを含有するカシューナットシェル油由来）、スチレン化フェノール、ビスフェノール、芳香族炭化水素樹脂（特にフェノール基を含有するタイプ）、アルコキシル化フェノール、特にエトキシル化又はプロポキシル化フェノール、特に２−フェノキシエタノールなどのアルキルフェノール、アジピン酸塩、セバシン酸塩、フタル酸塩、安息香酸塩、有機リン酸若しくはスルホン酸エステル又はスルホンアミドが特に好適である。
【００４６】
好ましいシンナーは、２００℃超の沸点を有する。
【００４７】
シンナーは、好ましくは、ベンジルアルコール、スチレン化フェノール、エトキシル化フェノール、フェノール基を含有する芳香族炭化水素樹脂、特にＮｏｖａｒｅｓ（登録商標）ＬＳ  ５００、ＬＸ  ２００、ＬＡ  ３００又はＬＡ  ７００グレード（Ｒｕｅｔｇｅｒｓ製）、ジイソプロピルナフタレン及びカルダノールからなる群から選択される。
【００４８】
ベンジルアルコールが特に好ましい。
【００４９】
フェノール基を含有するシンナーもまた促進剤として有効である。
【００５０】
硬化剤は、任意選択により、少なくとも１種の促進剤を含む。
【００５１】
好適な促進剤は、アミノ基とエポキシ基との反応を促進させる物質であって以下のものである：特に、酸若しくは酸に加水分解可能な化合物、特に酢酸、安息香酸、サリチル酸、２−ニトロ安息香酸、乳酸などの有機カルボン酸、メタンスルホン酸、ｐ−トルエンスルホン酸若しくは４−ドデシルベンゼンスルホン酸などの有機スルホン酸、スルホン酸エステル、特にリン酸などの他の有機酸若しくは無機酸、又は、前述の酸及び酸エステルの混合物；特に硝酸カルシウムなどの硝酸塩；特に１，４−ジアザビシクロ［２．２．２］オクタン、ベンジルジメチルアミン、α−メチルベンジルジメチルアミン、トリエタノールアミン、ジメチルアミノプロピルアミンなどの第三級アミン、特にＮ−メチルイミダゾール、Ｎ−ビニルイミダゾール又は１，２−ジメチルイミダゾールなどのイミダゾール、このような第三級アミンの塩、特にベンジルトリメチル塩化アンモニウムなどの第四級アンモニウム塩、特に１，８−ジアザビシクロ［５．４．０］ウンデカ−７−エンなどのアミジン、特に１，１，３，３−テトラメチルグアニジンなどのグアニジン、特にビスフェノールといったフェノール、フェノール樹脂、又は、特に２−（ジメチルアミノメチル）フェノール、２，４，６−トリス（ジメチルアミノメチル）フェノールなどのマンニッヒ塩基、又は、フェノールのポリマー、ホルムアルデヒド及びＮ，Ｎ−ジメチルプロパン−１，３−ジアミン、特にジ−若しくはトリフェニル亜リン酸塩などの亜リン酸塩、又は、メルカプト基を有する化合物。
【００５２】
好ましい促進剤は、酸、硝酸塩、第三級アミン又はマンニッヒ塩基である。
【００５３】
サリチル酸又は硝酸カルシウム又は２，４，６−トリス（ジメチルアミノメチル）フェノール又はこれらの組み合わせが特に好ましい。
【００５４】
硝酸カルシウム及び２，４，６−トリス（ジメチルアミノメチル）フェノールの組み合わせが最も好ましい。これにより、特に低い温度でも特に迅速な硬化性、及び、特に高い硬度が達成される。
【００５５】
硝酸カルシウムは、特に、２０％〜７０重量％の硝酸カルシウムを有する水溶液の形態で用いられる。
【００５６】
本発明はさらに、
−  少なくとも１種のエポキシ樹脂を含む樹脂成分、並びに
−  Ｎ−ベンジルエタン−１，２−ジアミン及びＮ，Ｎ’−ジベンジルエタン−１，２−ジアミンを６５／３５〜９５／５、好ましくは７０／３０〜９０／１０、特に８０／２０〜９０／１０の重量比で含有する上記の硬化剤を含む硬化剤成分
を含むエポキシ樹脂組成物を提供する。
【００５７】
好適なエポキシ樹脂は、公知の様式、特に、オレフィンの酸化により、又は、エピクロロヒドリンと、ポリオール、ポリフェノール若しくはアミンとの反応により、入手される。
【００５８】
好適なエポキシ樹脂は、特に芳香族エポキシ樹脂であり、特に、以下のもののグリシジルエーテルである：
−ビスフェノールＡ、ビスフェノールＦ又はビスフェノールＡ／Ｆであって、ここで、Ａはアセトンを表し、及び、Ｆは、ホルムアルデヒドを表し、これらは、これらのビスフェノールを調製するための反応体とされる。ビスフェノールＦの場合、位置異性体が存在していてもよく、特に２，４’−又は２，２’−ヒドロキシフェニルメタンから誘導され得る。
−レゾルシノール、ハイドロキノン又はカテコールなどのジヒドロキシベンゼン誘導体；
−ビス（４−ヒドロキシ−３−メチルフェニル）メタン、２，２−ビス（４−ヒドロキシ−３−メチルフェニル）プロパン（ビスフェノールＣ）、ビス（３，５−ジメチル−４−ヒドロキシフェニル）メタン、２，２−ビス（３，５−ジメチル−４−ヒドロキシフェニル）プロパン、２，２−ビス（３，５−ジブロモ−４−ヒドロキシフェニル）プロパン、２，２−ビス（４−ヒドロキシ−３−ｔ−ブチルフェニル）プロパン、２，２−ビス（４−ヒドロキシフェニル）ブタン（ビスフェノールＢ）、３，３−ビス（４−ヒドロキシフェニル）ペンタン、３，４−ビス（４−ヒドロキシフェニル）ヘキサン、４，４−ビス（４−ヒドロキシフェニル）ヘプタン、２，４−ビス（４−ヒドロキシフェニル）−２−メチルブタン、２，４−ビス（３，５−ジメチル−４−ヒドロキシフェニル）−２−メチルブタン、１，１−ビス（４−ヒドロキシフェニル）シクロヘキサン（ビスフェノールＺ）、１，１−ビス（４−ヒドロキシフェニル）−３，３，５−トリメチルシクロヘキサン（ビスフェノールＴＭＣ）、１，１−ビス（４−ヒドロキシフェニル）−１−フェニルエタン、１，４−ビス［２−（４−ヒドロキシフェニル）−２−プロピル］ベンゼン（ビスフェノールＰ）、１，３−ビス［２−（４−ヒドロキシフェニル）−２−プロピル］ベンゼン（ビスフェノールＭ）、４，４’−ジヒドロキシジフェニル（ＤＯＤ）、４，４’−ジヒドロキシベンゾフェノン、ビス（２−ヒドロキシナフタ−１−イル）メタン、ビス（４−ヒドロキシナフタ−１−イル）メタン、１，５−ジヒドロキシナフタレン、トリス（４−ヒドロキシフェニル）メタン、１，１，２，２−テトラキス（４−ヒドロキシフェニル）エタン、ビス（４−ヒドロキシフェニル）エーテル又はビス（４−ヒドロキシフェニル）スルホンなどのさらなるビスフェノール又はポリフェノール；
−ノボラックであって、特にフェノール又はクレゾールと、ホルムアルデヒド又はパラホルムアルデヒド又はアセトアルデヒド又はクロトンアルデヒド又はイソブチルアルデヒド又は２−エチルヘキサナル又はベンズアルデヒド又はフルフラールとの縮合物であるもの；
−アニリン、トルイジン、４−アミノフェノール、４，４’−メチレンジフェニルジアミン、４，４’−メチレンジフェニルジ（Ｎ−メチル）アミン、４，４’−［１，４−フェニレンビス（１−メチルエチリデン）］ビスアニリン（ビスアニリンＰ）又は４，４’−［１，３−フェニレンビス（１−メチルエチリデン）］ビスアニリン（ビスアニリンＭ）などの芳香族アミン。
【００５９】
さらなる好適なエポキシ樹脂は、特に以下のものである脂肪族又は脂環式ポリエポキシドである：
−飽和又は不飽和、分岐又は不分岐、環式又は開環鎖である、二−、三−又は四官能性Ｃ２〜Ｃ３０アルコールのグリシジルエーテル、特にエチレングリコール、プロピレングリコール、ブチレングリコール、ヘキサンジオール、オクタンジオール、ポリプロピレングリコール、ジメチロールシクロヘキサン、ネオペンチルグリコール、ジブロモネオペンチルグリコール、ヒマシ油、トリメチロールプロパン、トリメチロールエタン、ペンタエリスリトール、ソルビトール又はグリセロール、又は、アルコキシル化グリセロール又はアルコキシル化トリメチロールプロパン；
−水素化ビスフェノールＡ、Ｆ若しくはＡ／Ｆ液体樹脂、又は、水素化ビスフェノールＡ、Ｆ若しくはＡ／Ｆのグリシジル化生成物；
−トリグリジシルシアヌレート若しくはトリグリジシルイソシアヌレート、又は、エピクロロヒドリンとヒダントインとの反応生成物などのアミド又は複素環式窒素塩基のＮ−グリシジル誘導体。
−特に、ビニルシクロヘキセン、ジシクロペンタジエン、シクロヘキサジエン、シクロドデカジエン、シクロドデカトリエン、イソプレン、１，５−ヘキサジエン、ブタジエン、ポリブタジエン又はジビニルベンゼンなどの、オレフィンの酸化に由来するエポキシ樹脂。
【００６０】
好ましくは、エポキシ樹脂は、液体樹脂又は２種以上の液体エポキシ樹脂を含有する混合物である。
【００６１】
「液体エポキシ樹脂」とは、２５℃未満のガラス転移温度を有する工業用ポリエポキシドを指す。
【００６２】
樹脂成分は、任意選択により、固体エポキシ樹脂を一定の割合でさらに含有する。
【００６３】
エポキシ樹脂は、特にビスフェノール系液体樹脂、特にビスフェノールＡジグリシジルエーテル及び／又はビスフェノールＦジグリシジルエーテルであって、例えば、Ｏｌｉｎ，Ｈｕｎｔｓｍａｎ又はＭｏｍｅｎｔｉｖｅにより市販されているものである。これらの液体樹脂は、エポキシ樹脂としては低い粘度を有すると共に、迅速な硬化及び高い硬度をもたらす。これらは、固体ビスフェノールＡ樹脂又はノボラックグリシジルエーテルを一定割合で含有していてもよい。
【００６４】
樹脂成分は反応性希釈剤を含有し得る。
【００６５】
好ましい反応性希釈剤は、特にブタンジオールジグリシジルエーテル、ヘキサンジオールジグリシジルエーテル、トリメチロールプロパンジ−又はトリグリジシルエーテル、フェニルグリシジルエーテル、クレジルグリシジルエーテル、グアヤコールグリシジルエーテル（ｇｕａｉａｃｏｌ  ｇｌｙｃｉｄｙｌ  ｅｔｈｅｒ）、４−メトキシフェニルグリシジルエーテル、ｐ−ｎ−ブチルフェニルグリシジルエーテル、ｐ−ｔ−ブチルフェニルグリシジルエーテル、４−ノニルフェニルグリシジルエーテル、４−ドデシルフェニルグリシジルエーテル、カルダノールグリシジルエーテル、ベンジルグリシジルエーテル、アリルグリシジルエーテル、ブチルグリシジルエーテル、ヘキシルグリシジルエーテル、２−エチルヘキシルグリシジルエーテル、又は、特に、Ｃ８−〜Ｃ１０−若しくはＣ１２−〜Ｃ１４−若しくはＣ１３−〜Ｃ１５−アルキルグリシジルエーテルなどの天然アルコールのグリシジルエーテルといったエポキシ基を含有する反応性希釈剤である。
【００６６】
エポキシ樹脂組成物は、シンナー、促進剤及び充填材からなる群から選択される少なくとも１種のさらなる構成成分を含有することが好ましい。
【００６７】
好適な促進剤は、既述のものであって、特にサリチル酸、硝酸カルシウム若しくは２，４，６−トリス（ジメチルアミノメチル）フェノール、又は、これらの組み合わせである。硝酸カルシウム及び２，４，６−トリス（ジメチルアミノメチル）フェノールの組み合わせが最も好ましい。これにより、特に低い温度においても特に迅速な硬化性、及び、特に高い硬度が達成される。
【００６８】
好適なシンナーは、既述のものであって、特に２００℃を超える沸点を有するものである。
【００６９】
シンナーは、好ましくは、ベンジルアルコール、スチレン化フェノール、エトキシル化フェノール、フェノール基を含有する芳香族炭化水素樹脂、特にＮｏｖａｒｅｓ（登録商標）ＬＳ  ５００、ＬＸ  ２００、ＬＡ  ３００又はＬＡ  ７００グレード（Ｒｕｅｔｇｅｒｓ製）、ジイソプロピルナフタレン及びカルダノールからなる群から選択される。
【００７０】
ベンジルアルコールが特に好ましい。
【００７１】
エポキシ樹脂組成物は、少量のシンナーのみを含有していることが好ましい。２５重量％未満、より好ましくは１５重量％未満、特に１０重量％未満のシンナーが含有されていることが好ましい。これにより、低排出性又は無排出性のエポキシ樹脂生成物が得られる。
【００７２】
好適な充填材は、特に、任意選択により特にステアリン酸塩といった脂肪酸でコーティングされた重質若しくは沈降炭酸カルシウム、重晶石（重晶石）、タルク、石英粉末、珪砂、炭化ケイ素、黒雲母、苦灰石、珪灰石、カオリン、雲母（カリウムケイ酸アルミニウム）、分子ふるい、酸化アルミニウム、水酸化アルミニウム、水酸化マグネシウム、シリカ、セメント、石膏、フライアッシュ、カーボンブラック、グラファイト、アルミニウム、銅、鉄、亜鉛、銀若しくは鋼などの金属粉末、ＰＶＣ粉末又は中空ビーズである。
【００７３】
炭酸カルシウム、石英粉末及び珪砂が好ましい。
【００７４】
エポキシ樹脂組成物は、任意選択により、さらなる助剤及び添加剤、特に以下のものを含む：
−反応性希釈剤、特に上記で既述のもの、又は、エポキシ化大豆油若しくはアマニ油、アセト酢酸基を含有する化合物、特にアセトアセチル化ポリオール、ブチロラクトン、炭酸塩、アルデヒド、イソシアネート又は反応性基を有するシリコーン；
−溶剤；
−さらなるアミン、特に、特にベンジルアミン若しくはフルフリルアミンなどのモノアミン、又は、特に、４，４’−、２，４’及び／若しくは２，２’−ジアミノジフェニルメタン、２，４−及び／若しくは２，６−トリレンジアミン、３，５−ジメチルチオ−２，４−トリレンジアミン及び／若しくは３，５−ジメチルチオ−２，６−トリレンジアミン、３，５−ジエチル−２，４−トリレンジアミン及び／若しくは３，５−ジエチル−２，６−トリレンジアミンなどの芳香族ポリアミン；
−メルカプト基を有する化合物、特に液体メルカプタン−末端ポリスルフィドポリマー、メルカプタン−末端ポリオキシアルキレンエーテル、メルカプタン−末端ポリオキシアルキレン誘導体、チオカルボン酸のポリエステル、２，４，６−トリメルカプト−１，３，５−トリアジン、トリエチレングリコールジメルカプタン又はエタンジチオール；
−ポリマー、特にポリアミド、ポリスルフィド、ポリビニルホルマール（ＰＶＦ）、ポリビニルブチラール（ＰＶＢ）、ポリウレタン（ＰＵＲ）、カルボキシル基を有するポリマー、ポリアミド、ブタジエン−アクリロニトリルコポリマー、スチレン−アクリロニトリルコポリマー、ブタジエン−スチレンコポリマー、特にエチレン、プロピレン、ブチレン、イソブチレン、イソプレン、酢酸ビニル若しくはアルキル（メタ）アクリレートを含む群に由来する不飽和モノマーのホモ−若しくはコポリマー、特にクロロスルホン化ポリエチレン若しくはフッ素含有ポリマー又はスルホンアミド−変性メラミン；
−繊維、特にガラスファイバー、炭素繊維、金属繊維、セラミック繊維、又は、ポリアミド繊維若しくはポリエチレン繊維などのポリマー繊維；
−顔料、特に二酸化チタン、酸化鉄又は酸化クロム（ＩＩＩ）；
−レオロジー変性剤、特に増粘剤又は沈降防止剤；
−接着向上剤、特にオルガノアルコキシシラン；
−難燃性物質、特に、既述の水酸化アルミニウム又は水酸化マグネシウム充填材、三酸化アンチモン、五酸化アンチモン、硼酸（Ｂ（ＯＨ）３）、硼酸亜鉛、リン酸亜鉛、硼酸メラミン、メラミンシアヌレート、ポリリン酸アンモニウム、メラミンリン酸塩、ピロリン酸メラミン、ポリ臭化ジフェニルオキシド又はジフェニルエーテル、特に、ジフェニルクレジルリン酸塩、レゾルシノールビス（ジフェニルホスフェート）、レゾルシノールジホスフェートオリゴマー、テトラフェニルレゾルシノールジホスファイト、エチレンジアミンジホスフェート、ビスフェノールＡビス（ジフェニルホスフェート）、トリス（クロロエチル）リン酸塩、トリス（クロロプロピル）リン酸塩、トリス（ジクロロイソプロピル）リン酸塩、トリス［３−ブロモ−２，２−ビス（ブロモメチル）プロピル］リン酸塩などのリン酸塩、テトラブロモビスフェノールＡ、ビスフェノールＡのビス（２，３−ジブロモプロピルエーテル）、臭素化エポキシ樹脂、エチレンビス（テトラブロモフタルイミド）、エチレンビス（ジブロモノルボルナンジカルボキシイミド）、１，２−ビス（トリブロモフェノキシ）エタン、トリス（２，３−ジブロモプロピル）イソシアヌレート、トリブロモフェノール、ヘキサブロモシクロドデカン、ビス（ヘキサクロロシクロペンタジエノ）シクロオクタン又はクロロパラフィン；又は
−添加剤、特に分散パラフィンワックス、フィルム形成助剤、湿潤剤、均展剤、脱泡剤、脱気剤、酸化、熱、光若しくはＵＶ放射線に対する安定剤、又は殺生剤。
【００７５】
エポキシ樹脂組成物は、さらなる助剤、並びに、添加剤、特に顔料、湿潤剤、均展剤及び／又は脱泡剤を含むことが好ましい。
【００７６】
エポキシ樹脂組成物において、エポキシ基の数に対するエポキシ基に対して反応性である基の数の比は、０．５〜１．５、特に０．７〜１．２の範囲内であることが好ましい。
【００７７】
エポキシ樹脂組成物中に存在する第一級及び第二級アミノ基、並びに、エポキシ基に対して反応性であるいずれかの存在する他の基は、エポキシ基と反応して、その開環（付加反応）をもたらす。主にこの反応の結果、組成物は重合し、これにより硬化する。
【００７８】
エポキシ樹脂組成物の樹脂成分及び硬化剤成分は個別の容器に保管される。エポキシ樹脂組成物のさらなる構成成分が樹脂成分又は硬化剤成分の構成成分として存在していてもよく；エポキシ基に対して反応性であるさらなる構成成分は、硬化剤成分の構成成分であることが好ましい。さらなる構成成分が、専用のさらなる成分として存在していることも同様に可能である。
【００７９】
樹脂成分又は硬化剤成分の保管に好適な容器は、特に、バット、ペール缶、バッグ、バケツ、缶、カートリッジ又はチューブである。この成分は保管可能であり、これは、数ヶ月から１年間又はそれ以上の間、使用に関連する程度にそれぞれの特性に変化が生じることなく、使用前に保管が可能であることを意味する。エポキシ樹脂組成物の使用のために、成分は、塗布の直前又はその最中に互いに混合される。樹脂成分と硬化剤成分との混合比は、エポキシ基に対して反応性である硬化剤成分の基が、上記のとおり、樹脂成分のエポキシ基に対して好適な比であるように選択されることが好ましい。重量部で、樹脂成分と硬化剤成分との混合比は、典型的には、１：１０〜１０：１の範囲内である。
【００８０】
成分は好適な方法により混合され；この混合は、連続的に、又は、バッチ式で行われ得る。混合が塗布の直前に行われない場合、成分の混合と塗布との間における時間が長くなりすぎないように、及び、塗布がポットライフの期間中に行われるよう気を付けなければならない。混合は、特に、周囲温度、典型的には約５〜４０℃、好ましくは約１０〜３５℃の範囲内で行われる。
【００８１】
化学反応による硬化は、上記のとおり、２つの成分の混合により開始する。硬化は、典型的には、０〜１５０℃の範囲内の温度で進行する。硬化は周囲温度で進行することが好ましく、典型的には、数日間から数週間にわたる。この期間は、温度、構成成分の反応性、及び、その化学量論を含む要因に応じ、並びに、促進剤の存在に応じる。
【００８２】
エポキシ樹脂組成物は少なくとも１種の基材に塗布され、以下の基材が特に好適である：
−ガラス、ガラスセラミック、コンクリート、乳鉢、セメントスクリード、繊維セメント、レンガ、タイル、石膏又は花崗岩若しくは大理石などの天然石；
−ＰＣＣ（ポリマー−変性セメント乳鉢）又はＥＣＣ（エポキシ樹脂−変性セメント乳鉢）系補修又は均展化合物；
−亜鉛めっき又はクロム−めっき金属などの表面品質向上金属又は合金を含む、アルミニウム、鉄、鋼、銅、他の非鉄金属などの金属又は合金；
−アスファルト又はビチューメン；
−皮革、生地、紙、木材、例えばフェノール系、メラミン若しくはエポキシ樹脂といった樹脂と接着された木質材料、樹脂生地複合体、又は、さらなるいわゆるポリマー複合体；
−各事例において、未処理であるか、又は、例えばプラズマ、コロナ若しくは火炎により表面処理されている、硬質及び可撓性ＰＶＣ、ポリカーボネート、ポリスチレン、ポリエステル、ポリアミド、ＰＭＭＡ、ＡＢＳ、ＳＡＮ、エポキシ樹脂、フェノール樹脂、ＰＵＲ、ＰＯＭ、ＴＰＯ、ＰＥ、ＰＰ、ＥＰＭ又はＥＰＤＭなどのプラスチック；
−炭素繊維強化プラスチック（ＣＦＲＰ）、ガラスファイバー強化プラスチック（ＧＦＲＰ）及びシート成形化合物（ＳＭＣ）などの繊維強化プラスチック；
−特にＥＰＳ、ＸＰＳ、ＰＵＲ、ＰＩＲ、岩綿、ガラスウール又は気泡ガラス製の遮蔽フォーム；
−コーティング又は塗布された基材、特に塗布されたタイル、コーティングされたコンクリート、粉末コーティングされた金属若しくは合金、又は、塗布された金属シート；
−コーティング、塗料又はワニス、特にコーティングされたフロアであって、さらなるフロア被覆層でオーバーコートされたもの。
【００８３】
必要である場合には、基材は、特に物理的及び／又は化学的クリーニング法により、又は、活性化剤若しくはプライマーの塗布により、塗布の前に前処理が可能である。
【００８４】
上記のエポキシ樹脂組成物の硬化により硬化組成物が得られる。
【００８５】
上記のエポキシ樹脂組成物は、好ましくはコーティング、プライマー、接着剤、シーラント、封入化合物、キャスティング樹脂として、又は、特に、ＣＦＲＰ若しくはＧＦＲＰなどの繊維複合体用マトリックスとして使用される。「コーティング」という用語はまた、プライマー、塗料、ワニス及びシーラントを包含する。
【００８６】
上記のエポキシ樹脂組成物は、より好ましくはコーティングとして用いられる。ここで、コーティングとは、ある領域に塗布されるすべての種類のカバー、特にフロアカバー、塗料、ワニス、シーラント、プライマー又は保護コーティング、特に、頑丈な腐食保護のためのものを意味すると理解される。
【００８７】
エポキシ樹脂組成物は、オフィス、産業ホール、体育館若しくは冷却空間などの屋内用、又は、バルコニー、テラス、駐車デッキ、橋若しくは屋根などの屋外用のフロアカバー又はフロアコーティングとして、コンクリート、セメント、金属、プラスチック又は木材用であって、例えば、木材構造物、車両、載荷場、タンク、サイロ、シャフト、パイプライン、機械又は鋼製構造物（例えば船舶、桟橋、海洋プラットフォーム、ロックゲート、水力発電所、河川構造物、水泳プール、風力タービン、橋、煙突、クレーン又は矢板壁）の表面シーリング用の保護コーティングとして、又は、アンダーコート、タイコート若しくは耐食プライマーとして、又は、表面の疎水化のためのものとして特に好適である。
【００８８】
特に、上記のエポキシ樹脂組成物は、例えばＥｍｉｃｏｄｅ（ＥＣ１  Ｐｌｕｓ）、ＡｇＢＢ、ＤＩＢｔ、Ｄｅｒ  Ｂｌａｕｅ  Ｅｎｇｅｌ、ＡＦＳＳＥＴ、ＲＴＳ（Ｍ１）及びＵＳ  Ｇｒｅｅｎ  Ｂｕｉｌｄｉｎｇ  Ｃｏｕｎｃｉｌ（ＬＥＥＤ）に従って、環境品質シールを有する低排出性コーティングにおいて有利に用いられる。
【００８９】
コーティングとしての使用について、エポキシ樹脂組成物は、低粘度及び良好な均展性を有する流体コンシステンシーを有利に有する。混合組成物は、ポットライフの期間中において、典型的には、約５０μｍ〜約５ｍｍの層を有する薄膜として、典型的には周囲温度で基材の表面に塗布される。塗布は、特に、コーティングされる基材上に注ぎ出し、その後、例えば塗工バー又はクシメ鏝を用いて均質にならすことにより行われる。塗布はまた、例えば鋼への耐食コーティングとして、ブラシ若しくはローラ、又は、スプレー塗布の形態で行うことが可能である。典型的には、硬化は、広く多様な異なる基材に対して良好な接着性を有する、実質的に均質で、光沢があり、及び、非粘着性の高硬度のフィルムをもたらす。
【００９０】
本発明はさらに、
（ｉ）上記のエポキシ樹脂組成物の成分を混合すること、
（ｉｉ）ポットライフ中に混合組成物を基材に塗布すること、
続いて、混合組成物を硬化させることを含むコーティング方法を提供する。
【００９１】
完全に、又は、部分的に硬化した組成物にさらなるコーティングを塗布することが可能であり、この場合、前記さらなる層は、同様に、エポキシ樹脂組成物、又は、他の材料、特にポリウレタン又はポリウレアコーティングであり得る。
【００９２】
既述のエポキシ樹脂組成物を接着剤として使用することも特に好ましい。接着剤として用いられる場合、成分を混合した後、エポキシ樹脂組成物は、典型的には、構造的に粘特性を有するペースト状のコンシステンシーを有する。塗布においては、混合した接着剤は、ポットライフ中に互いに結合されるべき基材の少なくとも一方に塗布され、２つの基材が接続されて、接着剤のオープンタイム内に接着性の結合が形成される。
【００９３】
混合した接着剤は、特に、ブラシ、ロール、スパチュラ、ドクターブレード若しくはコテによって、又は、チューブ、カートリッジ若しくは計量装置から塗布される。
【００９４】
接着剤は、建築業における使用について、特に、鋼薄板又は炭素繊維強化複合プラスチック（ＣＦＲＰ）製の薄板による建築構造物の強化について、特に橋若しくはコンクリートタワーといった結合されたプレキャストコンクリートコンポーネントを含む構造物について（例えば、風力タービン、シャフト、パイプライン又はトンネル）、又は、結合された天然石、セラミック構成材、又は、繊維セメント、鋼、鋳鉄、アルミニウム、木材若しくはポリエステル製の部品を含む構造物について、穿孔中のアンカー又は棒鋼のアンカー、例えば、手すり、高欄若しくは戸枠の固定について、特に、コンクリート維持管理における縁、孔若しくは結合部の充填などの補修について、又は、ポリ塩化ビニル（ＰＶＣ）、可塑性付与されたポリオレフィン（Ｃｏｍｂｉｆｌｅｘ（登録商標））若しくは接着変性クロロスルホン化ポリエチレン（Ｈｙｐａｌｏｎ（登録商標））のフィルムのコンクリート又は鋼に対する結合について特に好適である。
【００９５】
さらなる使用分野は、特に接着剤乳鉢、アセンブリ接着剤、特にＣＦＲＰ又は鋼薄板のコンクリート、れんが積み又は木材に対する結合のためのものなどの強化接着剤として、例えば橋構成材、サンドイッチ構成材接着剤、ファサード構成材接着剤、強化用接着剤、車体構造用接着剤又は風力タービンのロータブレード用のハーフシェル（ｈａｌｆ−ｓｈｅｌｌ）接着剤のための構成材接着剤としての建築業又は製造業における構造結合に関する。
【００９６】
このようなエポキシ樹脂接着剤は、同様に、亀裂、クラック又はドリルホールなどのキャビティの充填に好適であり、ここで、接着剤は、キャビティに充填又は注入されて、硬化後にキャビティを満たし、及び、キャビティのフランクと、嵌合されているように互いに結合するか又は付着する。
【００９７】
本発明は、
（ｉ）上記のエポキシ樹脂組成物の成分を混合すること、
（ｉｉ）ポットライフ中に、混合組成物を、
−  互いに結合すべき基材の少なくとも一方に適用し、かつこれらの基材を接合してオープンタイム内に結合を形成すること、又は
−  ２つ又はそれを超える基材間のキャビティ又は隙間中に適用し、かつ任意選択でオープンタイム内に、このキャビティ又は隙間にアンカーを挿入すること、
続いて、混合組成物を硬化させることを含む結合方法をさらに提供する。
【００９８】
ここで、「アンカー」とは、より具体的には、鉄筋、寸切ボルト又はボルトを指す。アンカーは特に、その一部が嵌合されているように結合していると共に、その一部が突出して施工荷重を支えることが可能であるように壁、天井又は基礎に接着剤により結合又はアンカーされる。
【００９９】
同等又は異なる基材を結合し得る。
【０１００】
上記のエポキシ樹脂組成物の塗布及び硬化、又は、コーティング法若しくは結合方法により、組成物でコーティング又は結合された物品が得られる。この物品は、建築構造物若しくはその一部、特に地上若しくは地下の建築構造物、オフィス、産業用ホール、スポーツホール、冷凍室、サイロ、橋、屋根、階段、バルコニー、テラス若しくは駐車デッキであり得、又は、工業製品又は消費者商品であってもよく、特に桟橋、海洋プラットフォーム、ロックゲート、クレーン、隔壁、パイプライン若しくは風力タービンのロータブレード、又は、特に、自動車、トラック、鉄道車両、船舶、航空機若しくはヘリコプターなどの輸送手段、又は、それらの設置可能なコンポーネントであり得る。
【０１０１】
それ故、本発明はさらに、既述の使用若しくは既述のコーティング方法により得られる物品、又は、既述の結合方法により得られる物品を提供する。
【０１０２】
既述のエポキシ樹脂組成物は、有利な特性を特徴とする。これはまた、シンナーをほとんど又はまったく用いることなく低い粘度及び良好な加工性を有し、長いポットライフを有し、確実且つ迅速に硬化し、並びに、特に高湿及び低温条件下においてもすぐにその上を歩行することが可能である。これは特に、高い表面品質及び低い黄変に対する傾向を有する高い機械的品質のコーティングをもたらす。この種のエポキシ樹脂生成物は、特にフロア用のコーティングとして特に好適である。
【実施例】
【０１０３】
本明細書中以下において、実施例を示すが、これらは、記載されている本発明を明らかにすることが意図するものである。当然のように、本発明は、これらの記載されている実施例には限定されない。
【０１０４】
「ＡＨＥＷ」は、アミン水素換算重量を表す。
【０１０５】
「ＥＥＷ」は、エポキシ換算重量を表す。
【０１０６】
「標準気象条件」とは、２３±１℃の温度及び５０±５％の相対空気湿度を指す。
【０１０７】
計測方法の説明：
粘度を、恒温化Ｒｈｅｏｔｅｃ  ＲＣ３０コーン−プレート粘度計（コーン径  ５０ｍｍ、コーン角度  １°、コーン先端プレート距離  ０．０５ｍｍ、せん断速度  １０ｓ−１）で計測した。
【０１０８】
アミン値を、滴定（酢酸中の０．１Ｎ  ＨＣｌＯ４対クリスタルバイオレット）により測定した。
【０１０９】
用いた物質及び略語：
Ｓｉｋａｆｌｏｏｒ（登録商標）−２６４Ｎ（Ａ）    Ｓｉｋａｆｌｏｏｒ（登録商標）−２６４Ｎ成分Ａ（ＲＡＬ５００５）、エポキシ樹脂フロアコーティングの充填顔料樹脂成分、ＥＥＷ  ４５０ｇ／当量（Ｓｉｋａ製）
Ｂ−ＥＤＡ    Ｎ−ベンジルエタン−１，２−ジアミン、以下に記載のとおり調製、ＡＨＥＷ  ５０ｇ／当量
ＤＢ−ＥＤＡ    Ｎ，Ｎ’−ジベンジルエタン−１，２−ジアミン、以下に記載のとおり調製、ＡＨＥＷ  １２０ｇ／当量
Ｂ−ＥＤＡ−ｍｉｘ    ８５／１５の重量比でＮ−ベンジル−エタン−１，２−ジアミン及びＮ，Ｎ’−ジベンジル−エタン−１，２−ジアミンを含む反応混合物、以下に記載のとおり調製、ＡＨＥＷ  ５５ｇ／当量
ＴＥＰＡ    テトラエチレンペンタミン、ＡＨＥＷ  ３０ｇ／当量（技術グレード、Ｈｕｎｔｓｍａｎ製）
ＩＰＤＡ    ３−アミノメチル−３，５，５−トリメチルシクロヘキシルアミン、ＡＨＥＷ  ４２．６ｇ／当量（Ｖｅｓｔａｍｉｎ（登録商標）ＩＰＤ、Ｅｖｏｎｉｋ製）
付加物−１    プロピレン−１，２−ジアミンと、技術グレードｏ−クレジルグリシジルエーテルとの付加物、以下に記載のとおり調製、ＡＨＥＷ  ９０ｇ／当量
硝酸Ｃａ溶液    ５０重量％の水中の硝酸カルシウム四水和物
Ａｎｃａｍｉｎｅ（登録商標）Ｋ５４    ２，４，６−トリス（ジメチルアミノメチル）フェノール（Ａｉｒ  Ｐｒｏｄｕｃｔｓ製）
【０１１０】
Ｎ−ベンジルエタン−１，２−ジアミンを含む反応混合物（Ｂ−ＥＤＡ  ｍｉｘ）：
最初に、丸底フラスコに１８０．３ｇ（３ｍｏｌ）のエチレン−１，２−ジアミンを、窒素雰囲気下に室温で仕込んだ。よく撹拌しながら、１０６．０ｇ（１ｍｏｌ）のベンズアルデヒドの１２００ｍｌのイソプロパノール中の溶液をゆっくりと滴下し、混合物を２時間撹拌した。次いで、反応混合物を、連続水素化装置中において、Ｐｄ／Ｃ固定床触媒と共に、８０ｂａｒの水素圧力、８０℃の温度及び５ｍｌ／分の流量で水素化した。反応を監視するために、赤外分光法を用いて、約１６６５ｃｍ−１のイミンバンドが消失したかどうかを確認した。その後、水素化溶液をロータリーエバポレータにおいて６５℃で濃縮して、未反応のエチレン−１，２−ジアミン、水及びイソプロパノールを除去した。このようにして得られた反応混合物は、６７８ｍｇ  ＫＯＨ／ｇのアミン値を有し、並びに、ＧＣによる測定で、約８１重量％のＮ−ベンジルエタン−１，２−ジアミン（保持時間８．４７〜８．５７分間）及び約１４重量％のＮ，Ｎ’−ジベンジルエタン−１，２−ジアミン（保持時間１４．２７分間）の含有量を有する清透で薄い黄色がかった液体であった。これは、８５／１５のＮ−ベンジルエタン−１，２−ジアミン及びＮ，Ｎ’−ジベンジルエタン−１，２−ジアミンの重量比に相当する。
【０１１１】
Ｎ−ベンジルエタン−１，２−ジアミン（Ｂ−ＥＤＡ）：
上記のとおり調製したＮ−ベンジルエタン−１，２−ジアミンを含む反応混合物５０ｇ（Ｂ−ＥＤＡ−ｍｉｘ）を、減圧下に８０℃で蒸留し、６０〜６５℃の蒸気温度及び０．０６ｍｂａｒで３１．３ｇの留出物を回収した。２０℃で８ｍＰａ・ｓの粘度、７５０ｍｇ  ＫＯＨ／ｇのアミン値、及び、ＧＣによる測定で９７％超の純度を有する無色の液体が得られた（保持時間８．４７〜８．５７分間）。
【０１１２】
Ｎ，Ｎ’−ジベンジルエタン−１，２−ジアミン（ＤＢ−ＥＤＡ）：
最初に、丸底フラスコに、３０．１ｇ（０．５ｍｏｌ）のエチレン−１，２−ジアミンを窒素雰囲気下に室温で仕込んだ。よく撹拌しながら、１１１．５ｇ（１．１ｍｏｌ）のベンズアルデヒドの１，０００ｍｌのイソプロパノール中の溶液をゆっくりと滴下し、混合物を２時間撹拌した。次いで、反応混合物を、連続水素化装置中において、Ｐｄ／Ｃ固定床触媒と共に、８０ｂａｒの水素圧力、８０℃の温度及び５ｍｌ／分の流量で水素化した。反応を監視するために、赤外分光法を用いて、約１６６５ｃｍ−１のイミンバンドが消失したかどうかを確認した。その後、水素化溶液をロータリーエバポレータにおいて６５℃で濃縮して、未反応のベンズアルデヒド、水、及びイソプロパノールを除去した。このようにして得られた反応混合物は、清透で薄い黄色がかった液体であった。
【０１１３】
この反応混合物１００ｇを減圧下に１６５℃で蒸留し、１３５℃の蒸気温度及び０．０３ｍｂａｒで９０ｇの留出物を回収した。得られたものは、２０℃で３１ｍＰａ・ｓの粘度、４６０ｍｇ  ＫＯＨ／ｇのアミン値、及び、ＧＣによる測定で、９６％の純度を有する無色の液体であった（保持時間１４．２７分間）。
【０１１４】
付加物−１：
窒素雰囲気下で最初に仕込んだ４．１５ｋｇのプロピレン−１，２−ジアミンを７０℃に加熱し、次いで、よく撹拌しながら、反応混合物を７０〜８０℃の温度として、２．９３ｋｇのＡｒａｌｄｉｔｅ（登録商標）ＤＹ−Ｋ（ｏ−クレジルグリシジルエーテル、技術グレード、Ｈｕｎｔｓｍａｎ製）を徐々に添加した。８０℃で１時間後、反応混合物を冷却し、揮発性構成成分を、薄膜蒸発器（０．５〜１ｍｂａｒ、ジャケット温度  １１５℃）によって蒸留することにより除去した。
【０１１５】
エポキシ樹脂組成物の生成：
実施例１〜６：
各実施例について、表１に示す硬化剤成分の構成要素を遠心ミキサ（ＳｐｅｅｄＭｉｘｅｒ（商標）ＤＡＣ  １５０、ＦｌａｃｋＴｅｋ  Ｉｎｃ．）により示した量（重量部）で混合し、水分を排除しながら保管した。
【０１１６】
用いた樹脂成分は、表１に示した量（重量部）で、Ｓｉｋａｆｌｏｏｒ（登録商標）−２６４Ｎ  ｃｏｍｐ．Ａ（青）（Ｓｉｋａ製）であった。
【０１１７】
次いで、各組成物の２つの成分を遠心ミキサにより処理して均質な液体を得、これを以下のとおり直ぐにテストした：
混合から１０分後に、粘度を２０℃で計測した（「粘度（１０’）」）。
【０１１８】
ショアＤ硬度〜ＤＩＮ  ５３５０５の測定のために、各事例において２つの円柱状の試験片（直径２０ｍｍ、厚さ５ｍｍ）を作成した。一方を標準気象条件下で保管し、硬度を１日後及び２日後に計測し（１ｄ  ＳＣＣ及び２ｄ  ＳＣＣ）；他方を８℃及び８０％相対湿度で保管し、硬度を１日後及び２日後に低温状態で計測した（１ｄ  ８°／８０％及び２ｄ  ８°／８０％）。
【０１１９】
第１のフィルムをガラスプレートに５００μｍの層厚で塗布し、これを標準気象条件下で保管／硬化を行った。ケーニッヒ硬度（ケーニッヒペンデュラム硬度、ＤＩＮ  ＥＮ  ＩＳＯ  １５２２に従って計測）を、１日後（「ケーニッヒ硬度（１ｄ  ＳＣＣ）」）、２日後（「ケーニッヒ硬度（２ｄ  ＳＣＣ）」）、４日後（「ケーニッヒ硬度（４ｄ  ＳＣＣ）」）、７日後（「ケーニッヒ硬度（７ｄ  ＳＣＣ）」）及び１４日後（「ケーニッヒ硬度（１４ｄ  ＳＣＣ）」）にこのフィルムで測定した。１４日後、フィルムの外観を評価した（表中において「外観（ＳＣＣ）」と示す）。構造を伴わずに、光沢があって非粘着性の表面を有している場合には、フィルムを「良好」と記載した。「構造」とは、表面上のいずれかの種類のマーク又はパターンを指す。構造を伴わない非粘着性の表面を有するが、光沢が低減しているフィルムは「マット」と記載した。
【０１２０】
第２のフィルムをガラスプレートに５００μｍの層厚で塗布し、これを、塗布の直後に、８℃及び８０％相対湿度で７日間保管／硬化を行い、次いで、標準気象条件下に２週間保管／硬化を行った。塗布から２４時間後、濡れたスポンジを下に配置したポリプロピレン製のボトルトップをフィルム上に置いた。さらに２４時間後、スポンジ及びボトルトップを取り外し、これをフィルム上の新たな場所に配置し、ここから、次いで、２４時間後にボトルトップを取り外し、再度フィルム上に置き、これを合計で４回行った。次いで、外観（ＳＣＣ）に係る記載と同じく、このフィルムの外観を評価した（表中において「外観（８°／８０％）」と示す）。ここでは、各事例において、濡れたスポンジ及び／又はその上のボトルトップによってフィルムに形成された視認可能なマーク数及び種類をも報告した。白色の斑点の数を「ブラッシング」として報告した。塗布の２４時間後に適用した最初のボトルトップが沈み込むことによって形成されたいずれかのリング状のインプレッションの強度を「リング」として報告した。このようなリング状のインプレッションは、コーティングが、その上を歩行することは可能になっていないことを示す。このように硬化したフィルムにおいて、各事例において、８℃及び８０％相対湿度（「ケーニッヒ硬度で７日後に（７ｄ  ８°／８０％）」）、次いで、さらに２日後にＳＣＣで（「ケーニッヒ硬度（＋２ｄ  ＳＣＣ）」）、７日後にＳＣＣで（「ケーニッヒ硬度（＋７ｄ  ＳＣＣ）」）、及び、１４日後にＳＣＣで（「ケーニッヒ硬度（＋１４ｄ  ＳＣＣ）」）再度ケーニッヒ硬度を測定した。
【０１２１】
黄変の程度として、耐候試験機中においてストレスをかけた後の色の変化をさらに測定した。このために、さらなるフィルムをガラスプレートに５００μｍの層厚で塗布し、これを標準気象条件下に２週間保管／硬化を行い、次いで、Ｑ−ＳＵＮ  Ｄａｙｌｉｇｈｔ−Ｑ光学フィルタ及び３４０ｎｍで０．５１Ｗ／ｍ２の光強度を有するキセノンランプを備えるモデルＱ−Ｓｕｎ  Ｘｅｎｏｎ  Ｘｅ−１耐候試験機において、６５℃の温度で、７２時間（Ｑ−Ｓｕｎ（７２ｈ））ストレスをかけた。次いで、対応するストレスをかけていないフィルムに対するストレスをかけたフィルムの色差ΔＥを、シリコン光電ダイオード検出器、光源Ａ、色空間計測インターフェースＣＩＥ  Ｌ＊ａ＊ｂ＊Ｃ＊Ｈ＊を備える、Ｓｈｅｎｚｅｎ  ３ＮＨ  Ｔｅｃｈｎｏｌｏｇｙ  Ｃｏ．ＬＴＤ製のＮＨ３１０色彩計を用いて測定した。５以下のΔＥ値はわずかな黄変を表す。
【０１２２】
結果を表１に報告する。
【０１２３】
「（Ｒｅｆ．）」と付記した実施例は比較例である。
【０１２４】
【表１】
2022501462.tif 000002
【国際調査報告】
2022501462.tif 000003
2022501462.tif 000004
2022501462.tif 000005
2022501462.tif 000006